"少なくとも1つのペンダントジオキシラン部分を含むポリマー。ペンダントジオキシラン部分が、式Iまたは式II[式中、R1は、存在しないか、またはアルキレン、ペルハロアルキレン、シクロアルキレン、アリーレン、ヘテロアリーレン、ヘテロシクリレン、アミノ、カルボニル、カルボキシル、アルキルカルボキシ、カルボキシアルキルもしくはアルキルカルボキシアルキルであり、R2は、電子求引性基であり、R3は、H、アルキル、ペルハロアルキル、シクロアルキル、アリール、ヘテロアリール、ヘテロシクリル、アミノ、カルボニル、カルボキシル、アルキルカルボキシ、カルボキシアルキルまたはアルキルカルボキシアルキルである]によって表わされる、請求項1に記載のポリマー。ペンダントジオキシラン部分が、式Iによって表わされ、式I中、R2が、-NR4R5R6、ハロゲン、NO2、COH、CO2R7アルコキシまたはペルハロアルキルであり、R4が、H、アルキルまたはシクロアルキルであり、R5が、H、アルキルまたはシクロアルキルであり、R6が、H、アルキルまたはシクロアルキルであり、R7が、H、アルキルまたはシクロアルキルである請求項2に記載のポリマー。ペンダントジオキシラン部分が式Iによって表わされ、R2がペルフルオロアルキルである、請求項2に記載のポリマー。前記ペンダントジオキシラン部分が、式Iによって表わされ、式IのR1が、アルキレン、ペルハロアルキレン、カルボニル、カルボキシル、アルキルカルボキシル、カルボキシアルキルまたはアルキルカルボキシアルキルである、請求項2に記載のポリマー。ポリオレフィン、ポリアルキレンテレフタラート、ポリアクリレート、ポリ尿素、ポリラクテート、ポリカーボネート、ポリエステル、ポリサッカライド、ポリアセテート、ポリスチレン無水マレイン酸、ポリウレタン、ポリアミド、ポリアクリルアミド、ポリメタクリレート、ポリメチルメタクリレート、アラミドまたは任意の2つ以上のそのようなポリマーのコポリマーである、請求項1に記載のポリマー。前記ペンダントジオキシラン部分が、式IIIまたはIV[式中、R1は存在しないか、またはアルキレン、ペルハロアルキレン、シクロアルキレン、アリーレン、ヘテロアリーレン、ヘテロシクリレン、アミノ、カルボニル、カルボキシル、アルキルカルボキシ、カルボキシアルキルもしくはアルキルカルボキシアルキルであり、R2は、電子求引性基であり、R8は、-NR4R5またはアルキレンであり、R9は、-NR4R5またはアルキレンであり、各R4は、独立してH、アルキルまたはシクロアルキルであり、各R5は、独立してH、アルキルまたはシクロアルキルである]によって表わされる、請求項1に記載のポリマー。ペンダントジオキシラン部分が式IIによって表わされ、式II中、R8が、存在しないかまたは、メチレンもしくはエチレンであり、R7が、H、メチル、エチルまたはトリメチルアンモニウムである、請求項7に記載のポリマー。ペンダントジオキシラン部分が式IVによって表わされ、式IV中、R10がC1~C8アルキレンであり、R11が-NR4R5であり、R4がアルキルであり、R5がアルキルである、請求項7に記載のポリマー。ペンダントジオキシラン部分が式IVによって表わされ、式IV中、R10が-NR4R5であり、R4がアルキルであり、R11が-NR4R5であり、R4がアルキルであり、R5がアルキルである、請求項7に記載のポリマー。オキソ基を含む第1のポリマーを提供することと、前記オキソ基をペルオキシモノサルフェート塩と反応させて、ペンダントジオキシラン部分を含む第2のポリマーを形成することとを含む方法。ペルオキシモノサルフェート塩が、リチウム、ナトリウム、カリウム、テトラメチルアンモニウム、テトラエチルアンモニウム、トリメチルアンモニウム、トリエチルアンモニウム、トリイソプロピルアンモニウム、テトライソプロピルアンモニウムまたはベンジルトリフェニルホスホニウムの塩である、請求項11に記載の方法。請求項1に記載の化合物を含む物品。フィルターである、請求項13に記載の物品。気体をフィルターに通すことを含む気体浄化方法であって、フィルターが、ペンダントジオキシラン部分を含むポリマーを含む、方法。気体が、生物学的汚染物質または化学的汚染物質を含む、請求項15に記載の方法。ペルオキシモノサルフェートを含む溶液にフィルターを曝露すること含むフィルターを再生利用することをさらに含む、請求項15に記載の方法。液体をフィルターに通すことを含む液体浄化方法であって、フィルターが、ペンダントジオキシラン部分を含むポリマーを含む、方法。液体が、生物学的汚染物質または化学的汚染物質を含む、請求項18に記載の方法。ペルオキシモノサルフェートを含む溶液にフィルターを曝露すること含むフィルターを再生利用することをさらに含む、請求項18に記載の方法。詳細な説明および請求項に記載される例示的な実施形態は、限定することを意図していない。ここで提示される主題の趣旨または範囲を逸脱することなく、他の実施形態が利用されてもよく、その他の変更が行われてもよい。本技術は、明細書全体を通して記載されるいくつかの定義を使用して本明細書に記載される。本明細書中で使用される場合、別に明記されない限り、単数形1つのa、anおよび前記、そのtheには、複数の言及も含まれる。したがって、例えば、細胞acellの言及には、複数の細胞が含まれ、分子amoleculeの言及は、1つまたは複数の分子についての言及である。本明細書中で使用される場合、約については、当業者に理解され、使用される文脈に応じてある程度変化するであろう。用語の使用が当業者に明白でない場合、それが使用される文脈を考慮して、約は、特定の用語のプラスまたはマイナス10までを意味するものとする。アルキル基は、1から24個の炭素もしくは本明細書中で示される炭素の数を有する直鎖、分岐鎖または環式アルキル基を含む。一部の実施形態において、アルキル基は、1から16個の炭素原子、1から12個の炭素、1から8個の炭素を有し、あるいは、一部の実施形態においては、1から6個または1、2、3、4もしくは5個の炭素原子を有する。直鎖アルキル基の例としては、メチル、エチル、n-プロピル、n-ブチル、n-ペンチル、n-ヘキシル、n-ヘプチルおよびn-オクチル基などの基が挙げられる。分岐アルキル基の例としては、以下に限定されるものではないが、イソプロピル、イソブチル、sec-ブチル、tert-ブチル、ネオペンチル、イソペンチルおよび2,2-ジメチルプロピル基が挙げられる。一部の実施形態において、アルキル基は、置換アルキル基であってもよい。シクロアルキル基は、3から10個の炭素原子を有する環式アルキル基である。一部の実施形態において、シクロアルキル基は、3から7個の環員を有するのに対して、他の実施形態においては、環炭素原子の数が3から5個、3から6個または5、6もしくは7個に及ぶ。シクロアルキル基は、単環式、二環式および多環式の環系をさらに含む。単環基としては、例えば、シクロプロピル、シクロブチル、シクロペンチル、シクロヘキシルおよびシクロヘプチル基が挙げられる。二環式および多環式シクロアルキル基としては、架橋または縮合環、例えば、以下に限定されるものではないが、ビシクロ[3.2.1]オクタン、デカリニルなどが挙げられる。シクロアルキル基には、上で定義されたとおりの直鎖または分岐鎖アルキル基により置換された環が含まれる。一部の実施形態において、シクロアルキル基は、置換シクロアルキル基である。代表的な置換アルケニル基は、一置換であってもよく、または2回以上置換されていてもよく、例えば、以下に限定されるものではないが、上で挙げたものなどの置換基による一、二もしくは三置換である。代表的な置換アルキル基は、一置換であってもよく、または2回以上置換されていてもよく、例えば、以下に限定されるものではないが、上で挙げたものなどの置換基による一、二もしくは三置換である。アルケニル基は、2個の炭素原子間に少なくとも1つの二重結合が存在することを除いて上で定義されたとおりの直鎖および分岐鎖アルキル基を含む。したがって、アルケニル基は、2から24個の炭素原子、一般に2から10個の炭素を有し、一部の実施形態においては、2から8個、2から6個または2から4個の炭素原子を有する。例としては、以下に限定されるものではないが、とりわけ、ビニル、アリル、-CH=CHCH3、-CH=CCH32、-CCH3=CH2、-CCH3=CHCH3、-CCH2CH3=CH2が挙げられる。代表的な置換アルケニル基は、一置換であってもよく、または2回以上置換されていてもよく、例えば、以下に限定されるものではないが、上で挙げたものなどの置換基による一、二もしくは三置換である。単独または別の置換基の一部としてのアルキレン、シクロアルキレンおよびアルケニレンという用語は、-CH2CH2CH2CH2-によって例示されるような、それぞれ、アルキル、シクロアルキルまたはアルケニル基から誘導された二価のラジカルを意味する。アルキレン、シクロアルキレンおよびアルケニレン連結基については、連結基の向きは示さない。本明細書中で使用される場合、アミンまたはアミノという用語は、-NHRおよび-NRR’基を指し、RおよびR’は、独立して水素または本明細書中で定義されるとおりの置換もしくは非置換アルキル、アルケニル、アルキニル、シクロアルキル、アリールもしくはアラルキル基である。アミノ基の例としては、-NH2、メチルアミノ、ジメチルアミノ、エチルアミノ、ジエチルアミノ、プロピルアミノ、イソプロピルアミノ、フェニルアミノ、ベンジルアミノなどが挙げられる。オキソという用語は、二価の酸素基を指す。この用語は、カルボニル基に見られるようなものなどの二重結合した酸素を含むが、本明細書中で使用される場合、オキソという用語は、明確にポリマー骨格の一部である形態-O-の単結合した酸素を含む。したがって、オキソ基は、エーテル結合-O-、エステル結合-O-CO-、カーボネート結合-O-COO-、カルバメート結合-O-CONH-または-O-CONR-などの一部であってもよい。置換される、置換のsubstitutedは、1つまたは複数の置換基、例えば、低級アルキルハロアルキル、ヒドロキシアルキル、アミノアルキルなどの置換低級アルキルを含む、アリール置換アリールを含む、アシル、ハロゲン、ヒドロキシ、アミノ、アルコキシ、アルキルアミノ、アシルアミノ、チオアミド、アシルオキシ、アリールオキシ、アリールオキシアルキル、カルボキシ、チオール、硫化物、スルホニル、オキソ、飽和および不飽和両方の環式炭化水素例えば、シクロアルキル、シクロアルケニル、シクロヘテロアルキルなどをさらに含む、本明細書に記載されるような化学基を指す。これらの基は、任意の炭素またはアルキル、アルケニル、アルキニル、アリール、シクロヘテロアルキル、アルキレン、アルケニレン、アルキニレン、アリーレン、ヘテロ部分の置換基と結合していてもよい。さらに、置換基は、炭素鎖自体から突き出ていてもよく、または、その一部を成してもよい。本技術は、微生物およびVOCに対して反応性であり、そうした物質を酸化させて死滅させるかまたは無害なものにすることができるペンダントジオキシラン部分を有するポリマーを提供する。一部の実施形態において、これは、汚染された流体、すなわち、気体または液体が通過する可能性のあるフィルター中に本ポリマーを配置することによって達成される。汚染された流体は、微生物またはVOCなどの汚染物質を含むこともある。流体がフィルターを通過するときに、汚染物質の少なくとも一部分がペンダントジオキシラン部分によって酸化されることもあり、これにより、流体を浄化し、流体中に存在する汚染物質の量を低減または除去する。一態様において、ペンダントジオキシラン部分を含むポリマーが提供される。ジオキシランは、さまざまなペルオキシカルボニル種を使用したカルボニル基の酸化によって調製できる環式過酸化物である。ペンダントジオキシランは、ポリマー骨格内にある環式基の員を含んでもよくすなわち、炭素原子がポリマー鎖中に位置するカルボニル基の酸化による、またはペンダントジオキシランは、有機基の一部であってもよく、ポリマー骨格の側鎖であってもよい。一実施形態において、本ポリマーは、式IまたはIIによって表わされる単位を含む。式Iにおいて、ペンダントジオキシランは、ポリマーの骨格を外れて延びる側鎖の一部である。式IIにおいて、ペンダントジオキシランは、ポリマーの骨格の一部である。式Iにおいて、R1は、結合であるすなわち、R1は存在しないか、またはR1は、アルキレン、ペルハロアルキレン、シクロアルキレン、アリーレン、ヘテロアリーレン、ヘテロシクリレン、アミノ、カルボニル、カルボキシル、アルキルカルボキシ、カルボキシアルキルもしくはアルキルカルボキシアルキルであり;R2は、電子求引性基を含み;R3は、H、アルキル、ペルハロアルキル、シクロアルキル、アリール、ヘテロアリール、ヘテロシクリル、アミノ、カルボニル、カルボキシル、アルキルカルボキシ、カルボキシアルキルまたはアルキルカルボキシアルキルである。式Iにおいて、電子求引性基は、-NR4R5R6基、ハロゲン、NO2、COH、CO2R7基、アルコキシ基またはペルハロアルキル基であり、R4、R5、R6およびR7は、それぞれ独立してH、アルキルまたはシクロアルキルである。一部の実施形態によると、電子求引性基は、ペルフルオロアルキルである。さまざまな実施形態において、R1は、アルキレン、ペルハロアルキレン、カルボニル、カルボキシル、アルキルカルボキシル、カルボキシアルキルまたはアルキルカルボキシアルキルである。ポリマー骨格は、一般にカルボニル基を含む任意のポリマーであってもよく、これにカルボニル基を含む部分が結合してもよい。例えば、ポリマー骨格は、ポリオレフィン、ポリアルキレンテレフタレート、ポリアクリレート、ポリラクテート、ポリカーボネート、ポリエステル、ポリサッカライド、ポリアセテート、ポリスチレン無水マレイン酸、ポリウレタン、ポリアミド、ポリアクリルアミド、ポリメタクリレート、ポリメチルメタクリレート、アラミドまたは任意の2つ以上のそのようなポリマーのコポリマーであってもよい。他の実施形態において、本ポリマーは、式IIIまたはIVによって表わされる単位を含む。式IIIおよびIVにおいて、R1は存在しないかすなわち、ポリマー骨格とジオキシランのメチレン基の間の結合またはR1は、アルキレン、ペルハロアルキレン、シクロアルキレン、アリーレン、ヘテロアリーレン、ヘテロシクリレン、アミノ、カルボニル、カルボキシル、アルキルカルボキシ、カルボキシアルキルもしくはアルキルカルボキシアルキルであり;R2は、電子求引性基であり;R8は、-NR4R5またはアルキルであり;R9は、-NR4R5またはアルキルであり;各R4は、独立してH、アルキルまたはシクロアルキルであり;各R5は、独立してH、アルキルまたはシクロアルキルであり;R6は、H、アルキルまたはシクロアルキルであり;R7は、H、アルキルまたはシクロアルキルである。適した電子求引性基としては、以下に限定されるものではないが、-NR4R5R6基、ハロゲン、NO2、COH、CO2R7基、アルコキシ基またはペルハロアルキル基が挙げられ、R4、R5、R6およびR7は、それぞれ独立してH、アルキルまたはシクロアルキルである。一部の実施形態によると、式IIIの電子求引性基は、ペルフルオロアルキルである。一部の実施形態によると、R1は、アルキレン、ペルハロアルキレン、カルボニル、カルボキシル、アルキルカルボキシル、カルボキシアルキルまたはアルキルカルボキシアルキルである。式IIIの一部の実施形態において、R1は存在しないか、またはR1は、C1~C6アルキレンもしくは-NR4R5であり;R2は、アルキレン、ペルハロアルキレン、CO2R7または-NR4R5R6である。式IVの一部の実施形態において、R8は、-NR4R5またはアルキルであり;R9は、-NR4R5またはアルキルである。一部の実施形態において、本ポリマーは、式IIIによって表わされる繰り返し単位を含み、R1は、存在しないか、またはメチレンまたはエチレンであり;R2は、H、メチル、エチルまたはトリメチルアンモニウムである。一部の実施形態において、本ポリマーは、式IVによって表わされる繰り返し単位を含み、R8は、C1~C8アルキレンであり;R9は、-NR4R5であり、R4は、アルキルであり;R5は、アルキルである。一部の実施形態において、R8は、-NR4R5であり;R9は、-NR4R5であり;R4は、アルキルであり;R5は、アルキルである。ポリマーのジオキシラン部分は、反応性の高い基ではあるが、ジオキシランを実際に使用できるだけ十分に長い有効期間を有する。上述のとおり、ペンダントジオキシランを含むポリマーは、少なくとも1つのカルボニルCO基を有するポリマーから生成されてもよい。選択肢がこうした広い範囲であるため、ポリマーの特性を広い範囲の用途に対して改変することが可能になる。例えば、さまざまな溶液との適合性を高めるために、ポリマーは、さらに親水性またはさらに疎水性のいずれかになるよう選択されてもよい。ポリマーが水溶液を純化するために使用される場合は、カルボキシル基、ヒドロキシル基、エーテル、アミンまたはアンモニウム基などの基を含むより親水性のポリマーを有することが望ましい場合もある。ポリマーが汚染された油を純化するために使用される場合は、ポリマーは、ポリマーの疎水性を高めるためにより多くのアルキルまたはアリール基を含んでもよい。さらに、異なるポリマーをともに使用する能力により、対象とする利用環境が極めて広範囲になり、酸化される汚染物質の範囲を広くできる。別の態様において、ペンダントジオキシラン部分を有するポリマーを調製する方法が提供される。例えば、本方法は、カルボニル基を含む第1のポリマーを提供することと、カルボニル基をペルオキシモノサルフェートと接触させてペンダントジオキシラン部分を含む第2のポリマーを形成することとを含むことができる。本方法は、第1のポリマーを、ペルオキシモノサルフェートを含む溶液と合わせることを含んでもよい。さまざまな実施形態において、ペンダントジオキシラン部分、すなわち、第2のポリマーは、上記の式I、II、IIIまたはIVいずれかによって表わされる。さまざまな実施形態において、第1のポリマーとしては、ポリアルキレンテレフタレート、ポリアクリレート、ポリラクテート、ポリカーボネート、ポリエステル、ポリサッカライド、ポリアセテート、ポリスチレン無水マレイン酸、ポリウレタン、ポリアミド、ポリ尿素、ポリアクリルアミド、ポリメタクリレート、ポリメチルメタクリレート、アラミドまたは任意の2つ以上のそのようなポリマーのコポリマーが挙げられる。一部の実施形態において、第1のポリマーは、ポリアルキル-2-ケトアルケノエートを含む。特定の実施形態において、ポリアルキル-2-ケトアルケノエートは、ポリメチル-2-ケト-3-ブテノエートまたはポリメチル-2-ケト-4-ペンテノエートである。適したペルオキシモノサルフェートとしては、以下に限定されるものではないが、アルカリ金属ペルオキシモノサルフェート、アンモニウムペルオキシモノサルフェートおよびホスホニウムペルオキシモノサルフェートのようなものが挙げられる。例示的なペルオキシモノサルフェートとしては、以下に限定されるものではないが、リチウムペルオキシモノサルフェート、ナトリウムペルオキシモノサルフェート、カリウムペルオキシモノサルフェート、テトラメチルアンモニウムペルオキシモノサルフェート、テトラエチルアンモニウムペルオキシモノサルフェート、トリメチルアンモニウムペルオキシモノサルフェート、トリエチルアンモニウムペルオキシモノサルフェート、トリイソプロピルアンモニウムペルオキシモノサルフェート、テトライソプロピルアンモニウムペルオキシモノサルフェートおよびベンジルトリフェニルホスホニウムペルオキシモノサルフェートが挙げられる。ペルオキシモノサルフェート酸化剤は、例えば、OXONE登録商標DuPont、ウィルミントン、DEの名称で販売されているカリウムペルオキシモノサルフェートのように、商業的に入手可能である。さまざまな対イオン、例えば、アルカリ金属カチオン、アルカリ土類金属カチオン、アンモニウムカチオン、テトラアルキルアンモニウムカチオンなどを有するその他の形態のペルオキシモノサルフェートが入手可能である。例えば、テトラブチルアンモニウムカチオンを有するペルオキシモノサルフェートの形態は、OXONE登録商標テトラブチルアンモニウム塩Sigma-Aldrich、セントルイス、MOの名称で商業的に入手可能である。ペルオキシモノサルフェート溶液は、約0.1ミリモルから約1モルまたは一部の例においては、約1ミリモルから約100ミリモルの濃度で水およびペルオキシモノサルフェート化合物から調製されてもよい。一部の例において、ペルオキシモノサルフェート溶液は、pHを調節するために塩基またはバッファを含んでもよい。この溶液は、約4から約10の間のpHであってもよく、または一部の例において、pHは約7であってもよい。ペルオキシモノサルフェート溶液のpHを調節するための適した塩基としては、アルカリ金属およびアルカリ土類金属の炭酸塩および重炭酸塩、例えば、炭酸水素ナトリウム、炭酸カリウムなどが挙げられる。一部の例において、ペルオキシモノサルフェート溶液は、加工助剤、湿潤助剤などとして機能することもある他の成分を含んでもよい。例えば、ペルオキシモノサルフェート溶液は、有機溶媒、界面活性剤および/または相間移動試薬phasetransferreagentを含んでもよい。適した有機溶媒としては、水混和性有機溶媒、例えば、アセトニトリル、アルコールなどが挙げられる。適した界面活性剤としては、アニオン性、カチオン性および非イオン性界面活性剤が挙げられる。適した相間移動試薬としては、例えば、有機第四級アンモニウム塩、例えば、臭化テトラブチルアンモニウムが挙げられる。一部の例において、界面活性剤は、相間移動試薬としてさらに機能してもよく、例えば、第四級アンモニウム界面活性剤、臭化セチルトリメチルアンモニウムである。一部の例において、ペルオキシモノサルフェートは、第四級アンモニウム塩として提供されてもよく、例えば、OXONE登録商標テトラブチルアンモニウム塩である。例示的な一例において、本方法は、カルボニル基を有する第1のポリマーを水とKHSO5カリウムペルオキシモノサルフェートの混合物と接触させることを含む。完了後に、ペンダントジオキシランを有するポリマーが回収され、単離される。別の態様において、ペンダントジオキシラン部分を含むポリマーを含む物品が提供される。そのようなポリマーは、式I、II、IIIおよびIVに関して上記のとおりであってもよい。一部の実施形態において、本物品は、フィルターなどの繊維質の織られた基材である。そのようなフィルターは、ポリマーを後にフィルターにされる繊維にすることによって作製してもよく、またはポリマーは、膨らませて後にフィルターにされる発泡体にされてもよい。ペンダントジオキシラン部分がポリマー上に形成される前または後のいずれかに、ポリマーはフィルターにされてもよい。例えば、カルボニル基を含む第1のポリマーが、フィルターにされる。そのフィルターは、その後、ペルオキシモノサルフェートと接触させられてポリマー上にペンダントジオキシラン部分を形成する。あるいは、ペンダントジオキシラン部分を有するポリマーがフィルターにされる。さまざまな実施形態において、本物品は、流体フィルターである。例えば、流体フィルターは、気体フィルターまたは液体フィルターであってもよい。気体フィルターとしては、これに限定されるものではないが、エアフィルターが挙げられる。フィルターは、家庭用エアフィルターおよびHEPAフィルターが構築されるのと同じ方法で構築されてもよい。例えば、フィルターなどの不織の繊維質基材は、空気を通す基材を作り出すために混ざり合った繊維を用いて製造されてもよい。ランダムに重ね合わせた繊維のマットは、商業的に入手可能な不織布製造装置によって、その製造業者により示される方法に従って生産されてもよい。例えば、適した装置は、RANDO-WEBBER登録商標CurlatorCorporation、ロチェスター、NYであってもよい。形成されたら、ペンダントカルボニル基を含むポリマー繊維を有する繊維質基材は上記のとおり、水とペルオキシモノサルフェートの混合物と接触させてもよい。空気を通す不織の繊維質基材は、不織布製造装置を使用して従来の手法で形成されてもよい。この基材を、ポリマーに形成されるジオキシラン基をペンダントカルボニル基から得るために、例えば、噴霧、浸漬などによってペルオキシモノサルフェート溶液と接触させてもよい。使用済みのペルオキシモノサルフェート溶液は、再使用および再生利用のために回収されてもよい。そのような機械によって製造される繊維質基材は、結合剤、接着剤、補強剤stiffenerおよび難燃剤を含んでもよく、これらは、ペルオキシモノサルフェート溶液による処理後に適用されてもよい。繊維質基材のろ過特性は、繊維サイズ、繊維質基材の厚さおよび製造に使用される結合剤の種類によって決まる場合もある。さらなる態様において、気体をフィルターに通すことを含む気体浄化の方法が提供され、フィルターは、ペンダントジオキシラン部分を含むポリマーを含み、気体は、生物学的汚染物質または化学的汚染物質を含む。別の態様において、液体をフィルターに通すことを含む液体浄化の方法が提供され、フィルターは、ペンダントジオキシラン部分を含むポリマーを含み、液体は、生物学的汚染物質または化学的汚染物質を含む。一部の実施形態において、気体浄化の方法は、気体をフィルターに通すことをさらに含み、気体は、生物学的または化学的汚染物質を含む。気体をフィルターに通すと、ジオキシラン部分は、汚染物質を酸化し、結果としてジオキシラン部分がカルボニルまたはケトン基に還元される。フィルターは、酸化された汚染物質を捕捉するよう働いてもよく、または酸化され、不活化された汚染物質を通過させて、フィルターがポリマーと汚染物質との反応のための表面積を単に増加させるだけでもよい。本方法は、汚染物質との反応後に、ケトン基を有効量のペルオキシモノサルフェートと反応させることによってジオキシランを再生することをさらに含んでもよい。別の態様において、ケトン部分を含むポリマーを含むフィルターを提供することおよびポリマーをペルオキシモノサルフェートと反応させることによってケトン部分をジオキシラン部分に変換することを含む方法が提供される。このように概して記載される本技術は、以下の実施例を参照することによってさらに容易に理解されるであろう。以下の実施例は例として提供されるものであり、本技術を限定する意図はない。基本手順A:水1L、炭酸水素ナトリウム2Mおよび2KHSO5KHSO4K2SO4KHSO5に関して2Mの混合物を、機械スターラーにより連続的に1時間ポリマー100gに流す。その溶液を、ブフナー漏斗を用いたろ過によって除去し、その後、水を50mLずつ用いて2回洗浄した後、大半の水を除去するために吸引する。得られたポリマーを、その後、凍結乾燥によってさらに乾燥する。ペンダントジオキシラン部分を含む代表的なポリアルキレンテレフタレートの調製。ポリアルキレンテレフタレートは、既知の方法に従って1,4-ブタンジオールおよび塩化テレフタロイルから調製してもよく、またはBASFULTRADURとして販売されているなどから商業的に入手してもよい。ポリアルキレンテレフタレートのカルボニル基の少なくとも1つを基本手順Aにより酸化する。そのようなプロセスをスキーム1に示す。ここで、両方のカルボニル基がジオキシラントdioxiranteに変換されるが、1つの基のみが変換されてもよく、ポリマー中のすべてのモノマー単位が変換される必要はないことが理解されるべきである。スキーム2によるペンダントジオキシラン部分を含む代表的なポリメチルアクリレートの調製。ポリメチルアクリレートは、既知の方法によってメチルアクリレートから調製してもよく、または商業的に入手してもよい。そのポリメチルアクリレートを、基本手順Aにより酸化する。注意すべき点は、ポリマーのすべてのモノマー単位がジオキシラン部分を含んでいなくてもよいことである。スキーム3によるペンダントジオキシラン部分を含むポリラクテートの調製。例示的なポリラクテートであるポリ乳酸は、既知の方法により調製してもよく、または商業的に入手してもよい。ポリ乳酸を基本手順Aにより酸化する。ペンダントジオキシラン部分を含むポリカーボネートの調製。例示的なポリカーボネートであるポリビスフェノールAカーボネートは、既知の方法により調製してもよく、商業的に入手してもよい。ポリビスフェノールAカーボネートを基本手順Aにより酸化する。そのようなプロセスをスキーム4に示す。ここで、両方のカルボニル基がジオキシラントに変換されるが、1つの基のみが変換されてもよく、ポリマー中のすべてのモノマー単位が変換される必要はないことが理解されるべきである。ペンダントジオキシラン部分を含むポリサッカライドの調製。例示的なポリサッカライドであるキチンは、既知の方法により得られるか、または商業的に入手される。キチンを基本手順Aにより酸化する。そのようなプロセスをスキーム5に示す。ここで、両方のカルボニル基がジオキシラントに変換されるが、1つの基のみが変換されてもよく、ポリマー中のすべてのモノマー単位が変換される必要はないことが理解されるべきである。スキーム6によるペンダントジオキシラン部分を含むポリアセテートの調製。ポリビニルアセテートは、既知の方法により得られるか、または商業的に入手される。ポリビニルアセテートを基本手順Aにより酸化する。ペンダントジオキシラン部分を含むポリスチレン無水マレイン酸の調製。ポリスチレン無水マレイン酸は、既知の方法により容易に得られるか、または商業的に入手される。ポリスチレン無水マレイン酸を基本手順Aにより酸化する。そのようなプロセスをスキーム7に示す。ここで、両方のカルボニル基がジオキシラントに変換されるが、1つの基のみが変換されてもよく、ポリマー中のすべてのモノマー単位が変換される必要はないことが理解されるべきである。ペンダントジオキシラン部分を含むポリウレタンの調製。ポリ4,4’-ジフェニルメタンジイソシアネート1,2-エタンジオール、例示的なポリウレタンおよび関連繊維を、Heiss,H.L.ら、Ind.Eng.Chem.46、1498~1503ページ1954年および米国特許第5,000,899号および6,533,975号ならびにその参考文献に記載されている方法などの既知の方法によって調製する。ポリ4,4’-ジフェニルメタンジイソシアネート1,2-エタンジオールを基本手順Aにより酸化する。そのようなプロセスをスキーム8に示す。ここで、両方のカルボニル基がジオキシラントに変換されるが、1つの基のみが変換されてもよく、ポリマー中のすべてのモノマー単位が変換される必要はないことが理解されるべきである。スキーム9によるペンダントジオキシラン部分および第四級アミンを含む変性ポリアミドの調製。ポリカプロラクタムナイロン6を、既知の方法により調製するか、または商業的に入手する。ポリカプロラクタムを、公開された方法に適合させることによって完全にメチル化して[Org.Synth.Coll、5巻、315ページ1973年およびその参考文献]、例示的なポリアミドを形成する。スキーム10によるペンダントジオキシラン部分を含む変性ポリアクリルアミドの調製。分子量範囲が5,000,000~6,000,000のポリアクリルアミドは、既知の方法によりならびにSigma-AldrichおよびAcrosOrganicsなどの商業的供給源から得られる。ポリアクリルアミドを、公開された方法に適合させることによって完全にメチル化して[Org.Synth.Coll、5巻、315ページ1973年およびその参考文献]、例示的なポリアクリルアミドを形成する。100gの変性ポリアクリルアミドを、その後、水1L、炭酸水素ナトリウム2Mおよび2KHSO5KHSO4K2SO42Mw/rKHSO5の混合物に添加し、磁気撹拌子により1時間、機械的に撹拌する。そのポリマーを、その後、透析膜分画分子量=1000を使用して蒸留水に対して透析することによって精製する。凍結乾燥により、ペンダントジオキシラン部分を含む変性ポリアクリルアミドが得られる。スキーム11によるペンダントジオキシラン部分を含む変性ポリアクリルアミドの調製。例示的なポリアクリルアミドであるポリジメチルアクリルアミドは、Isaure,F.ら、React.Funct.Polym.66、65~79ページ2006年に従って調製する。ポリジメチルアクリルアミドを、その後、公開された方法に適合させることによって完全にメチル化する[Org.Synth.Coll、5巻、315ページ1973年およびその参考文献]。100gのメチル化ポリジメチルアクリルアミドを、その後、水1L、炭酸水素ナトリウム2Mおよび2KHSO5KHSO4K2SO42Mw/rKHSO5の混合物に添加し、磁気撹拌子により1時間、機械的に撹拌する。そのポリマーを、その後、透析膜分画分子量=1000を使用して蒸留水に対して透析することによって精製する。凍結乾燥により、ペンダントジオキシラン部分を含む変性ポリアクリルアミドが得られる。スキーム12によるペンダントジオキシラン部分を含むポリメチルメタクリレートの調製。例示的なメタクリレートポリマーであるポリメチルメタクリレートは、既知の方法およびSigma-Aldrichなどの商業的供給源によって得られる。ポリメチルメタクリレートを基本手順Aにより酸化する。ペンダントジオキシラン部分を含むアラミドの調製。例示的なアラミドであるポリパラフェニレンテレフタルアミドは、パラ-フェニレンジアミンとテレフタロイルジクロリドの化合などの既知の方法ならびにDuPontKEVLARとして販売されているなどの商業的供給源によって得られる。ポリパラフェニレンテレフタルアミドを基本手順Aにより酸化する。そのようなプロセスをスキーム13に示す。ここで、両方のカルボニル基がジオキシラントに変換されるが、1つの基のみが変換されてもよく、ポリマー中のすべてのモノマー単位が変換される必要はないことが理解されるべきである。ペンダントジオキシラン部分を含むポリ尿素の調製。スパンデックスは、既知の方法によって、およびInvistaなどの商業的供給源から得られる。例示的なるポリ尿素であるスパンデックスを基本手順Aにより酸化する。そのようなプロセスをスキーム14に示す。ここで、両方のカルボニル基がジオキシラントに変換されるが、1つの基のみが変換されてもよく、ポリマー中のすべてのモノマー単位が変換される必要はないことが理解されるべきである。ペンダントジオキシラン部分を含む変性ポリ尿素の調製。スパンデックスを、公開された方法に適合させることによって完全にメチル化して[Org.Synth.Coll、5巻、315ページ1973年およびその参考文献]、例示的な変性ポリ尿素を形成する。100gのメチル化スパンデックスを、その後、水1L、炭酸水素ナトリウム2Mおよび2KHSO5KHSO4K2SO42Mw/rKHSO5の混合物に添加し、磁気撹拌子により1時間、機械的に撹拌する。そのポリマーを、その後、透析膜分画分子量=1000を使用して蒸留水に対して透析することによって精製する。凍結乾燥により、ペンダントジオキシラン部分を含む変性スパンデックスが得られる。そのようなプロセスをスキーム15に示す。ここで、両方のカルボニル基がジオキシラントに変換されるが、1つの基のみが変換されてもよく、ポリマー中のすべてのモノマー単位が変換される必要はないことが理解されるべきである。スキーム16によるペルフルオロ安定化perfluorostabilizedペンダントジオキシラン部分を含むポリマーの調製。ペンダントペルフルオロ基を有する例示的なポリマーである1,1,1-トリフルオロ-3,3,4-トリメチルペント-4-エン-2-オンを、公開された方法に従い調製する[Nenajdenko,V.G.Tetrahedron50、11023~11038ページ1994年]。1,1,1-トリフルオロ-3,3,4-トリメチルペント-4-エン-2-オンを、公開された方法に適合させることによって重合する[Zhang,J.ら、Macromolecules35、8869~77ページ2002年;Monieau,C.ら、Macromolecules32、8277~82ページ1999年;Gilmer,T.C.ら、J.Polym.Sci.Pol.Chem.34、1025~37ページ1996年およびその参考文献]。ポリ1,1,1-トリフルオロ-3,3,4-トリメチルペント-4-エン-2-オンを基本手順Aにより酸化する。スキーム17によるペルフルオロ安定化ペンダントジオキシラン部分を含む分岐骨格ポリマーの調製。例示的な分岐ポリマーである4-エトキシ-1,1,1-トリフルオロブト-3-エン-2-オンは、既知の方法によって得られ、Sigma-Aldrichから商業的に入手可能である。4-エトキシ-1,1,1-トリフルオロブト-3-エン-2-オンを、公開された方法に適合させることによって重合する[Zhang,J.ら、Macromolecules35、8869~77ページ2002年;Monieau,C.ら、Macromolecules32、8277~82ページ1999年;Gilmer,T.C.ら、J.Polym.Sci.Pol.Chem.34、1025~37ページ1996年およびその参考文献]。ポリ4-エトキシ-1,1,1-トリフルオロブト-3-エン-2-オンを基本手順Aにより酸化する。スキーム18によるペンダントジオキシラン部分を含むポリメチル-2-ケト-3-ブテノエートの調製。メチル-2-ケト-3-ブテノエートを、公開された方法に適合させることによって商業的に入手可能な2-ケト-3-ブテン酸から調製する[Org.Synth.Coll、3巻、610ページ1995年およびその参考文献]。メチル-2-ケト-3-ブテノエートを、公開された方法に適合させることによって重合する[Zhang,J.ら、Macromolecules35、8869~77ページ2002年;Monieau,C.ら、Macromolecules32、8277~82ページ1999年;Gilmer,T.C.ら、J.Polym.Sci.Pol.Chem.34、1025~37ページ1996年およびその参考文献]。ポリメチル-2-ケト-3-ブテノエートを基本手順Aにより酸化する。スキーム19によるペンダントジオキシラン部分を含むポリメチル-2-ケト-4-ペンテノエートの調製。メチル-2-ケト-4-ペンテノエートを、公開された方法に適合させることによって商業的に入手可能な2-ケト-4-ペンテン酸から調製する[Org.Synth.Coll、3巻、610ページ1995年およびその参考文献]。メチル-2-ケト-4-ペンテノエートを、公開された方法に適合させることによって重合する[Zhang,J.ら、Macromolecules35、8869~77ページ2002年;Monieau,C.ら、Macromolecules32、8277~82ページ1999年;Gilmer,T.C.ら、J.Polym.Sci.Pol.Chem.34、1025~37ページ1996年およびその参考文献]。ポリメチル-2-ケト-4-ペンテノエートを基本手順Aにより酸化する。ポリマーによる液体のろ過。殺菌したグラスウールの栓を、ガラスカラムの底に入れる。ガラスカラムを、その後、実施例18のポリメチル-2-ケト-3-ペンテノエートを含む100gのジオキシランで満たす。その後、生物学的汚染物質を含む300mLの水を、静かにそのカラムに入れる。その水を、その後、ポリマーに通して受けフラスコに移動させる。フィルターとしてのポリマーの使用により、水中の生物学的汚染物質が酸化される。フィルターは、酸化された汚染物質をさらに捕捉してもよく、または酸化された生物学的汚染物質は水に残ったままであるが、その活性は酸化の結果、実質的に低減または除去される。液体フィルターの再生。水1L、炭酸水素ナトリウム2Mおよび2KHSO5KHSO4K2SO4KHSO5に関して2Mの溶液を作製するペルオキシモノサルフェート溶液。ろ過後に、実施例20の液体フィルターに300mLのペルオキシモノサルフェート溶液を入れる。その溶液を、その後、ポリマーに通して受けフラスコに移動させてジオキシラン部分を再生し、分解された汚染物質の除去を助ける。これを、新しいペルオキシモノサルフェート溶液でさらに2回繰り返してもよい。その液体フィルターを、その後、100mLポーションの蒸留水を用いて2回フラッシュして、再生で残った任意の塩を除去してもよい。エアフィルターの作製。実施例3のペンダントジオキシラン部分を含むポリ乳酸を多孔質のシートに圧入する。そのシートに、その後、ひだをつけ、スチールスクリーンの端を囲むように接着剤でつけることによってスチールスクリーンとつなぐ。2つのポリマーを使用したエアフィルターの作製。実施例3のペンダントジオキシラン部分を含むポリ乳酸および実施例19のペンダントジオキシラン部分を含むポリメチル-2-ケト-4-ペンテノエートをともに多孔質のシートに圧入する。そのシートに、その後、ひだをつけ、スチールスクリーンの端を囲むように接着剤でつけることによってスチールスクリーンとつなぐ。実施例23のエアフィルターの使用。実施例23のエアフィルターを、家庭用HVACシステムのフィルターホルダーに入れる。HVACシステムのスイッチを入れ、その設計に従って作動させる。HVACシステムにおけるフィルターの使用により、家の空気から生物学的汚染物質および化学的汚染物質が除去される。実施例24のエアフィルターの再生利用。ポリマーフィルター上のジオキシラン部分が実質的に低減された後、または予め決められた期間の後に、ポリマーフィルター上のジオキシラン部分が再生されてもよい。フィルターには、水様のペルオキシモノサルフェート溶液が噴霧されてもよく、またはこれに浸漬されてもよい。この溶液は、25ミリモルの濃度のカリウムペルオキシモノサルフェートOXONE登録商標、DuPont、ウィルミントン、DE;pHを約7に調節するための炭酸水素ナトリウムSigma-Aldrich、セントルイス、MOおよび約1ミリモルの濃度の臭化セチルトリメチルアンモニウムSigma-Aldrich、セントルイス、MOを含んでもよい。フィルターをリチャージするまたは再生利用するために、フィルターに噴霧後またはフィルターを浸漬後、それにより、ポリマー上のカルボニル基がペンダントジオキシラン部分に変換される。フィルターに噴霧後またはフィルターを浸漬後、フィルターを蒸留水ですすいでもよい。均等形態特定の実施形態について示し、記載したが、添付した特許請求の範囲において定義されるとおりのより広い態様において本技術から逸脱することなく、当該技術分野における通常の技術によりそれに変更および改変が行われてもよいことを理解すべきである。実例として本明細書に記載される実施形態は、本明細書中で具体的に開示されていない任意の1つまたは複数の要素、1つまたは複数の限定の非存在下において適切に実施されてもよい。したがって、例えば、含むcomprising、含むincluding、含むcontainingなどの用語は、拡張的に解釈され、限定されない。さらに、本明細書中で使用される用語および表現は、限定ではなく説明の用語として使用されており、そのような用語および表現の使用には、示され、記載される特徴のいかなる均等形態またはその一部も除外する意図はなく、特許請求される技術の範囲内でさまざまな改変が可能であることが認識される。さらに、~から本質的になるconsistingessentiallyofという語句は、具体的に列挙された要素および特許請求される技術の基本的な新規の特性に実質的に影響を及ぼさない追加の要素を含むものと理解される。~からなるconsistingofという語句は、明記されていないいかなる要素も除外するものである。本開示は、本出願に記載される特定の実施形態に関して限定されるものではなく、さまざまな態様を説明することを意図する。当業者には明白なように、その趣旨および範囲から逸脱することなく多くの改変形態および変形形態を作製できる。本明細書中で列挙されたものに加えて、本開示の範囲内で機能的に均等の組成物、装置および方法が、前述の説明から当業者には明らかであろう。そのような改変形態および変形形態は、添付した特許請求の範囲の範囲内に入ることが意図される。本開示は、添付した特許請求の範囲の用語によってのみ限定され、そのような特許請求の範囲が権利を与えられる全範囲の均等形態を伴う。本開示は、特定の方法、試薬、化合物、組成物または生物系に限定されるものではなく、それらは、当然変化可能であることが理解されるべきである。本明細書中で使用される術語は、特定の実施形態を説明するためのものに過ぎず、限定の意図はないことも理解されるべきである。さらに、本開示の特徴または態様がマーカッシュ群により記載される場合、当業者は、本開示が、それにより、マーカッシュ群の任意の個々のメンバーまたはメンバーの部分群に関しても記載されることを認識するであろう。当業者に理解されるであろうように、任意のおよびあらゆる目的に対して、特に、明細書を提供することに関して、本明細書中で開示されるあらゆる範囲は、任意のおよびすべての可能性のある部分範囲およびその部分範囲の組み合わせも包含する。挙げられた任意の範囲は、十分に記載されて、同じ範囲の少なくとも2等分、3等分、4等分、5等分、10等分などへの分解を可能にすることが容易に認識され得る。非限定例としては、本明細書中で述べられる各範囲は、下部の3分の1、中間の3分の1および上部の3分の1などに容易に分解できる。これも当業者に理解されるであろうように、最大、少なくとも、超、未満などのすべての用語は、列挙された数を含み、続いて上記のような部分範囲に分解できる範囲を指す。同様に、語句少なくとも約何らかの値、例えば、重量などは、少なくともその値およびおよそのその値を含む。例えば、少なくとも約1重量とは、少なくとも1重量または約1重量を意味する。最後に、当業者に理解されるであろうように、範囲には、それぞれ個々のメンバーが含まれる。その他の実施形態を、特許請求の範囲に記載する。"